(57)【要約】【課題】大気中での溶解、鋳造が可能で、優れた耐熱性を示す耐熱鋳鋼を提供する。【解決手段】本発明の耐熱鋳鋼は、全体を１００質量％としたときに、Ｃ：０．５〜１．５％、Ｓｉ：０．０１〜２％、Ｍｎ：３〜２０％、Ｐ：０．０３〜０．２％、Ｎｉ：３〜２０％、Ｃｒ：１０〜２５％、Ｎｂ：０．５〜４％およびＡｌ：０．１％以下を含有すると共にＭｏとＷとの１種または２種を合計で１．５〜６％含有し、残部が主としてＦｅからなることを特徴とする。本発明の耐熱鋳鋼は、オーステナイトベースのマトリックス相中に強化相である炭化物が分散したものであるが、Ｐの存在によりその炭化物の分散量が増加して、オーステナイト系耐熱鋳鋼でありながら、優れた高温特性を発現するようになった。【選択図】なし【特許請求の範囲】
【請求項１】
全体を１００質量％（以下、単に「％」と表示する。）としたときに、炭素（Ｃ）：０．５〜１．５％、ケイ素（Ｓｉ）：０．０１〜２％、マンガン（Ｍｎ）：３〜２０％、リン（Ｐ）：０．０３〜０．２％、ニッケル（Ｎｉ）：３〜２０％、クロム（Ｃｒ）：１０〜２５％、ニオブ（Ｎｂ）：０．５〜４％およびアルミニウム（Ａｌ）：０．１％以下を含有すると共にモリブデン（Ｍｏ）とタングステン（Ｗ）との１種または２種を合計で１．５〜６％含有し、残部が主として鉄（Ｆｅ）からなることを特徴とする耐熱鋳鋼。
【請求項２】
窒素（Ｎ）：０．０３〜０．４％を含有する請求項１に記載の耐熱鋳鋼。
【請求項３】
ホウ素（Ｂ）：０．０００５〜０．０１％、カルシウム（Ｃａ）：０．０００５〜０．０２％、マグネシウム（Ｍｇ）：０．０００５〜０．０２％のいずれか１種以上を含有する請求項１または２記載の耐熱鋳鋼。
【請求項４】
鉛（Ｐｂ）：０．３％以下、硫黄（Ｓ）：０．２％以下、テルル（Ｔｅ）：０．３％以下、ビスマス（Ｂｉ）：０．３％以下、セレン（Ｓｅ）：０．３％以下、チタン（Ｔｉ）：０．５％以下、希土類金属元素（Ｒ．Ｅ．Ｍ．）：０．５％以下、ジルコニウム（Ｚｒ）：０．５％以下またはハフニウム（Ｈｆ）：０．２％以下の１種以上を含有する請求項１〜３のいずれかに記載の耐熱鋳鋼。
【請求項５】
請求項１〜４のいずれかに記載した成分を含有する鋳鋼を鋳造して得られることを特徴とする鋳鋼製耐熱部材。
【請求項６】
５００℃以上の高温環境下に曝されるエンジン用部材である請求項５に記載の鋳鋼製耐熱部材。
【請求項７】
前記エンジン用部材は、タービンホイールである請求項６に記載の鋳鋼製耐熱部材。
【請求項８】
請求項１〜４のいずれかに記載した成分を含有する溶湯を製造する溶湯製造工程と、
該溶湯を鋳型に注湯する注湯工程と、
該鋳型中の溶湯を冷却して凝固させる凝固工程とからなることを特徴とする鋳鋼製耐熱部材の製造方法。
【請求項９】
請求項８に記載した工程を施した後に、５００〜８５０℃で１０分以上保持する時効処理工程を行う請求項８に記載の鋳鋼製耐熱部材の製造方法。
【発明の詳細な説明】
【０００１】
【発明の属する技術分野】
本発明は、高温環境下で使用される部材等の低コスト化を可能とする耐熱鋳鋼、鋳鋼製耐熱部材およびその製造方法に関するものである。
【０００２】
【従来の技術】
航空機、自動車、発電設備等の各種分野では、高温のガスや蒸気等を流すハウジング、その内に配置されるバルブやタービンホイール等の耐熱部材を備えた装置が用いられる。このような高温環境下で使用される耐熱部材は、言うまでもなく、高温引張強度やクリープ強度等の優れた耐熱性が要求される。しかも、それらの部材が使用される装置の競争力向上のために、耐熱部材の低価格化、つまり、低コスト化が要求される。
【０００３】
以下では、この耐熱部材の耐熱性確保と低コスト化について、自動車用過給器（ターボチャージャ）のタービンホイールを例に取り以下に説明する。
ガソリンエンジン用のタービンホイールは、９００℃にもなる排気ガス中で高回転するため、高温環境下でも大きな遠心力等にも耐え得るよう、優れた高温強度が要求される。このような耐熱性を満足し信頼性の高い合金材料は以外に少なく、従来から、インコネル７１３Ｃ（Ｎｉ−１２．５％Ｃｒ−４．２％Ｍｏ−６．１％Ａｌ−０．８％Ｔｉ−２．０％Ｎｂ：単位は質量％、以下同様）が、ガソリンエンジン、ディーゼルエンジンを問わず多用されてきた。しかし、この材料は、高価なＮｉを約７０％以上も含有するため、非常に高価な材料であった。
【０００４】
そこで、このインコネル７１３Ｃに準じた耐熱性を確保しつつ、そのＮｉの一部を安価なＦｅに替えた耐熱合金が開発されている。具体的には、ＧＭＲ２３５（ＧＭ社製合金：Ｎｉ−１５．５％Ｃｒ−４．５Ｆｅ−５％Ｍｏ−３．５％Ａｌ−２．５％Ｔｉ−０．１５％Ｃ）、さらにはＦｅをベースとしたインコネル７５１（Ｎｉ−１５．５％Ｃｒ−４．２％Ｆｅ−１．２％Ａｌ−４％Ｔｉ−０．１Ｓｉ）等がある。しかし、これらの耐熱合金でも、依然としてＮｉの含有量が多く、材料的に観てもコスト高であることに変わりない。
【０００５】
次に、これら合金は、高温域で安定なγ’相［Ｎｉ３（Ａｌ、Ｔｉ）］の析出強化を利用して耐熱性を高めている。このγ’相の析出には、Ｎｉ以外に活性なＡｌやＴｉをある程度多量に添加する一方で、正常なγ’相を安定して得るには、溶製時にＡｌやＴｉの酸化を防止することも必要となる。すなわち、これらの耐熱性合金を使用した場合、非酸化性雰囲気（通常は真空雰囲気）中で、原料溶解や鋳造を行わなければならず、製造工程から観ても非常にコスト高となっていた。
【０００６】
このようなニーズに対し、組成的にＦｅをベースとし、さらに、ＴｉやＡｌを多量に含有することなく大気中での溶解、鋳造を可能にして、組成的にも製造工程的にも低コスト化を図れる合金材料が下記の特許文献１、特許文献２または非特許文献１に開示されている。
【０００７】
【特許文献１】
特開平５−２３０５７２号公報
【特許文献２】
特開平７−２２８９４９号公報
【非特許文献１】
日本金属学会会報、６（１９６７）、Ｐ７８３−８０２「超耐熱合金の最近の進歩」中の図３
【０００８】
【発明が解決しようとする課題】
上記特許文献１には、Ｆｅをベースに、所定量のＣ、Ｓｉ、Ｃｒ、ＮｉおよびＣｏを必須元素としたオーステナイト系耐熱鋳鋼が開示されている。また、上記特許文献２には、Ｆｅをベースに、所定量のＣ、Ｓｉ、Ｎｂ、Ｃｒ、Ｎｉ、ＷおよびＮを必須元素としたオーステナイト系耐熱鋳鋼が開示されている。さらに、非特許文献１には、ＣＲＭ６Ｄ（クライスラー社製合金：Ｆｅ−５．０％Ｎｉ−２０．０％Ｃｒ−５．０％Ｍｎ−１．０％Ｍｏ−１．０％Ｗ−１．０％Ｎｂ−１．０％Ｃ）やＣＲＭ１５Ｄ（クライスラー社製合金：Ｆｅ−５．０％Ｎｉ−２０．０％Ｃｒ−５．０％Ｍｎ−２．０％Ｍｏ−２．０％Ｗ−２．０％Ｎｂ−１．０％Ｃ−０．２Ｎ）の耐熱鋳鋼が開示されている。
【０００９】
しかし、これらの各合金は、耐熱部材の製造コストの低減を可能とするものの、前述したγ’相［Ｎｉ３（Ａｌ、Ｔｉ）］を析出強化させる耐熱合金に比べて、その高温特性（耐熱性）が著しく劣るものであった。例えば、７００℃での１００ｈｒクリープラプチャー強度を観ると、上記ＧＭＲ２３５が４００ＭＰａ以上であるのに対し、特許文献１の耐熱鋳鋼が２００ＭＰａ程度、特許文献２の耐熱鋳鋼が１５０ＭＰａ程度、非特許文献１の耐熱鋳鋼が２００ＭＰａ程度と、両者の格差は歴然としている。
本発明は、このような事情に鑑みて為されたものであり、優れた耐熱性を確保しつつも、大気溶解を可能とし耐熱部材等の製造コスト削減を図れる耐熱鋳鋼を提供することを目的とする。また、それを使用した耐熱部材およびその製造方法をも提供することを目的とする。
【００１０】
【課題を解決するための手段および発明の効果】
そこで、本発明者はこの課題を解決すべく鋭意研究し、試行錯誤を重ねた結果、材料的にも製造工程的にもコスト削減を図り易いＦｅをベースとしたオーステナイト系耐熱鋳鋼について、著しく優れた耐熱性を発現する耐熱鋳鋼を新たに見出し、本発明を完成するに至った。
（耐熱鋳鋼）
すなわち、本発明の耐熱鋳鋼は、全体を１００質量％としたときに、Ｃ：０．５〜１．５％、Ｓｉ：０．０１〜２％、Ｍｎ：３〜２０％、Ｐ：０．０３〜０．２％、Ｎｉ：３〜２０％、Ｃｒ：１０〜２５％、Ｎｂ：０．５〜４％およびＡｌ：０．１％以下を含有すると共にＭｏとＷとの１種または２種を合計で１．５〜６％含有し、残部が主としてＦｅからなることを特徴とする（請求項１）。
【００１１】
本発明の耐熱鋳鋼は、Ｆｅをベースとしたオーステナイト系耐熱鋳鋼であり、Ｎｉ量が比較的少なく、組成的に安価である。また、ＡｌやＴｉを多量に含有せず（但し、脱酸のための使用等、少量の使用は許容される）、大気中等の酸化性雰囲気中での溶解、鋳造を可能とするため、製造工程や製造設備の簡素化も図れる。従って、本発明によれば、耐熱鋳鋼およびそれを使用した耐熱部材等の製造コストを大幅に低減できる。
しかも本発明の耐熱鋳鋼の場合、従来の大気溶解可能なオーステナイト系耐熱鋳鋼を遙かに凌ぐ耐熱性を発現する。例えば、前述したＡｌ、Ｔｉを多量に使用し大気溶解が困難なＧＭＲ２３５等と比較すると、時効処理で強化することによって、ほぼ同等の高温強度（高温引張強度、クリープ強度等）を発現する。
【００１２】
ところで、大気溶解可能なオーステナイト系耐熱鋳鋼でありながら、従来になく優れた耐熱性を発現する耐熱鋳鋼が得られた理由は完全に明らかとなっているわけではないが、それに至る経緯および現状考えられる理由は次の通りである。。
オーステナイト系耐熱鋳鋼が優れた耐熱性を発現するか否かは、Ｆｅ基マトリックス相自体の高温特性と、そのマトリックス相中での強化相の分散量に大きく依存する。本発明者はこの見地から、先ず、ＮｉおよびＣｒによる耐熱鋳鋼の高温特性への影響を調査し、ベースとなる好適なＦｅ−Ｎｉ−Ｃｒオーステナイト系耐熱鋳鋼を得た。次に、このマトリックス相をより強化すると共により多くの強化相（炭化物）をそのマトリックス相中に分散させるために、少なくともＭｎ、Ｍｏ、Ｎｂ、ＣおよびＰの適量添加が有効であるとの知見を得た。こうして、オーステナイト系耐熱鋳鋼でありながら、従来にない非常に優れた耐熱性を示す耐熱鋳鋼を得ることに成功した。
【００１３】
この理由を詳細に述べると、本発明の耐熱鋳鋼は、脆化相であるラーベス相等の晶出が抑制された熱的に安定なγマトリックス相をもつ。そのマトリックス相がＭｏ等の固溶によってその高温強度がさらに強化されている。そして、そのマトリックス相中には高温強度を高める炭化物［（Ｃｒ、Ｍｏ）２３Ｃ６、Ｎｂ（Ｃ、Ｎ）等］が多く分散している。本発明の耐熱鋳鋼の場合、この多量の炭化物の晶出または析出にＰが重要な役割を果していると考えられる。つまり、適量のＰを含有させることにより、脆弱なＰ化合物等を生成させずに、前記炭化物のマトリックス相中での晶出または析出が促進された。しかも、そのＰの存在により、前記炭化物がマトリックス相中で大きく凝集することなく、微細にかつ均一に分散するようになったと考えられる。
【００１４】
いずれにしても、本発明の耐熱鋳鋼によれば、上記した適量のＮｉ、Ｃｒ、Ｍｎ、Ｍｏ、Ｎｂ、ＣおよびＰが相乗的に作用して、耐熱部材の製造コストの大幅な削減を図りつつ、その優れた耐熱性の確保が可能となる。
また、本発明の耐熱鋳鋼はさらに、Ｎ、Ｂ、Ｃａ、Ｍｇの１種または２種以上を添加して高温特性を改善したり、Ｐｂ、Ｓ、Ｔｅ、Ｂｉ、Ｓｅの１種または２種以上を添加して被削性を改善することもできる（請求項２〜４）。
【００１５】
また、請求項１の範囲において、「残部がＦｅ及び不可避不純物元素からなる」ではなく、「残部が主としてＦｅからなる」と記載したのは、Ｆｅ以外の元素の少量添加を許容することを意味する。具体的には、高温特性改善のためのＮ、Ｂ、ＣａまたはＭｇの含有や被削性改善のためのＰｂ、Ｓ、Ｔｅ、Ｂｉ、ＳｅまたはＨｆの含有を意味する。また、それ以外に、Ｔｉ、Ｚｒ、Ｒ．Ｅ．Ｍ．も少量添加であれば大気溶解可能である。その他、本発明にいう耐熱鋳鋼の性能に悪影響を与えない範囲で、他の元素が少量添加されたものやその他の元素を不純物として含むものも、本発明の耐熱鋳鋼に含まれるのは言うまでもない。
なお、各元素の機能の詳細については後述するが、本発明の耐熱鋳鋼は、Ｃｒを比較的多く含有したオーステナイト系鋳鋼であるところ、鋳鋼製耐熱部材等の耐酸化性等にも優れることは言うまでもない。従って、本発明の耐熱鋳鋼は、単に高温強度等のみならず、使用環境の観点からも広い用途をもち得るものである。
【００１６】
（鋳鋼製耐熱部材）
上記耐熱鋳鋼は当然のごとく、鋳鋼製耐熱部材として適用することができる。
すなわち、本発明の鋳鋼製耐熱部材は、上記請求項１〜４のいずれかに記載した成分を含有する鋳鋼を鋳造して得られることを特徴とする。
この鋳鋼製耐熱部材には、上記耐熱鋳鋼を鋳造した鋳物自体の他、その鋳物に加工や熱処理等を施したものも含まれる。適用できる具体的部位としては、自動車等のエンジンでも特に厳しい耐熱性が要求される排気系部材があり、例えば、タービンホイール等である（請求項７）。
【００１７】
（鋳鋼製耐熱部材の製造方法）
ところで、上記鋳鋼製耐熱部材は、次のような製造方法により製造されると好適である。
すなわち、上記請求項１〜４のいずれかに記載した成分を含有する溶湯を製造する溶湯製造工程と、該溶湯を鋳型に注湯する注湯工程と、該鋳型中の溶湯を冷却して凝固させる凝固工程とからなることを特徴とする鋳鋼製耐熱部材の製造方法である。
【００１８】
この製造方法の場合、上記各工程を行う雰囲気を問わない。すなわち、本発明の耐熱合金は、従来のγ’相の析出によって強化した耐熱合金とは異なり、大気中でも溶解可能な成分設計を行っているため、各工程を酸化雰囲気（大気中等）で行うことが可能である。これにより、鋳鋼製耐熱部材の製造コストを大幅に削減することができる。なお、この鋳鋼製耐熱部材に、鋳物およびその加工品等が含まれるのは前述した通りである。また、鋳鋼製耐熱部材は鋳物に切削加工等を施したもの以外に、種々の熱処理等を施したものでも良い。例えば、適切な時効処理を行うことで、前述した炭化物の微細な析出が促進され、耐熱部材の高温強度が一層改善される。
【００１９】
ところで、本明細書でいう「耐熱鋳鋼」は、鋳造に使用する溶解前の原料であっても良いし、広くは、鋳造後の製品である耐熱鋳物やそれに加工等を施した耐熱部材であっても良い。「鋳鋼」と称しているのは炭素を含有するからであるが、これは鋳造用鉄合金と言い換えることもできる。
【００２０】
また、本明細書でいう耐熱性（または高温特性）は、高温強度（高温引張強度、クリープ強度等）の他、高温環境下での耐食性等をも意味する。耐熱部材の用途等によって要求される特性は異なるため、例えば、高温引張強度等の一特性によってのみ耐熱性を評価することは妥当ではない。もっとも、他の耐熱鋳鋼等と比較するために、敢えてその指標を挙げるなら、後述のクリープラプチャー強度によりその耐熱性を評価すれば良い。その測定条件が異なる場合でも、ラーソンミラー指数を導入することで、種々の耐熱鋳鋼の耐熱性を客観的に評価できるからである。
【００２１】
【発明の実施の形態】
次に、実施形態を挙げ、本発明をより詳しく説明する。なお、以下では、主に耐熱鋳鋼について説明するが、その内容は、それ以外の鋳鋼製耐熱部材およびその製造方法のいずれにも適宜該当するものであることを断っておく。
（１）組成
先ず、必須添加元素についてその範囲の限定理由を説明する。
Ｃは、Ｃｒ、Ｍｏ、ＷおよびＮｂと結合することにより、一次炭化物および二次炭化物を形成して、鋳鋼の高温強度を高める。
Ｃが少な過ぎると、これらの効果が十分に得られない。一方、Ｃが多過ぎると、炭化物の生成量が多くなり過ぎて耐食性と共に靭延性も劣化する。そこで、Ｃ量の下限は０．５％さらには０．８％が好ましい。また、その上限は１．５％さらには１．２％が好ましい。特に、Ｃ量が０．８〜１．２％であると好適である。
【００２２】
Ｓｉは、溶解精錬時の脱酸剤として有効な元素である。
Ｓｉが少な過ぎると、これらの効果が十分に得られない。一方、Ｓｉが多過ぎると、鋳鋼の靱性を低下させる。そこで、Ｓｉ量の下限は０．０１％さらには０．１％が好ましい。また、その上限は２．０％さらには１．５％が好ましい。特に、Ｓｉ量が０．１〜１．５％であると好適である。
【００２３】
Ｍｎは、溶解精錬時の脱酸剤として有効な元素である。さらに、Ｍｎは、後述のＮを多量に固溶させて、高温強度を高めるのに有効な元素でもある。
Ｍｎが少な過ぎると、これらの効果が十分に得られない。一方、Ｍｎが多過ぎると、高温域での耐酸化性が低下する。そこで、Ｍｎ量の下限は３％さらには４％が好ましい。また、その上限は２０％さらには１０％が好ましい。特に、Ｍｎ量が４〜１０％であると好適である。
【００２４】
Ｐは、高温強度に寄与する上記炭化物の形成を促進すると共に形成された炭化物を微細に分散させるのに有効な元素である。
Ｐが少な過ぎると、これらの効果が十分に得られない。一方、Ｐが多過ぎると、Ｐ化合物を形成されて鋳鋼が脆化する。そこで、Ｐ量の下限は０．０３％さらには０．０４％が好ましい。また、その上限は０．２％さらには０．１２％が好ましい。特に、Ｐ量が０．０４〜０．１２％であると好適である。
【００２５】
Ｎｉは、下記Ｃｒと共に鋳鋼組織をオーステナイト化して、鋳鋼の耐熱性や耐酸化性を向上させると共に熱的安定性を保持する元素である。
Ｎｉが少な過ぎると、十分な耐熱性が確保されない。一方、Ｎｉが多過ぎても、高温強度に寄与するＣｒ炭化物の晶出を妨げ、逆に耐熱性の低下を招く。また、Ｎｉ量の増加は、経済的にも不利となる。そこで、Ｎｉ量の下限は３％さらには４％が好ましい。また、その上限は２０％さらには１０％が好ましい。従って、Ｎｉ量を４〜１０％とすると好適である。
【００２６】
Ｃｒは、上記Ｎｉと共存することで鋳造組織をオーステナイト化して、その耐熱性や耐酸化性を高める。また、強化相であるＣｒ炭化物（Ｃｒ２３Ｃ６、Ｃｒ７Ｃ３）を形成し、鋳鋼の高温強度を高めるのに有効な元素である。
Ｃｒが少な過ぎると、これらの効果が十分に得られない。一方、Ｃｒが多過ぎても、脆化相であるσ相等が析出し易くなり、また、ネットワーク状のクロム炭化物が形成されて、鋳鋼の靭性を劣化させる。そこで、Ｃｒ量の下限は１０％さらには１７％が好ましい。また、その上限は２５％さらには２２％が好ましい。特に、Ｃｒ量が１７〜２２％であると好適である。
【００２７】
Ｎｂは、ＭＣ型炭化物（共晶炭化物）を形成し、高温強度、クリープ強度および延性を高めると共に粒界酸化を防止して、鋳鋼の耐酸化性の向上に有効な元素である。また、排気系部材のような薄肉複雑形状鋳物の製造に重要となる鋳造性を向上させる効果もある。
Ｎｂが少な過ぎると、これらの効果が十分に得られない。一方、Ｎｂが多過ぎると、ネットワークのＭＣ型炭化物が形成され、脆化相であるラーベス相が生成され易くなり、クリープ強度の低下を招く。そこで、Ｎｂ量の下限は０．５％さらには１．５％が好ましい。また、その上限は４％さらには３％が好ましい。特に、Ｎｂ量が１．５〜３％であると好適である。
【００２８】
ＭｏまたはＷは、オーステナイト相に固溶することによりマトリックス相を強化し、η相の析出を防止して、鋳鋼のクリープ強度を向上させるのに有効な元素である。ＭｏまたはＷの一方のみでも良いし、両方を含有しても良い。
ＭｏまたはＷが少な過ぎると、これらの効果が十分に得られない。一方、それらが多過ぎると、脆化相であるラーベス相が析出し易くなって、逆にクリープ強度および靭性を劣化させる。そこで、ＭｏおよびＷの合計量の下限は１．５％さらには３％が好ましい。また、その上限は６％さらには４．５％が好ましい。特に、その合計量が３〜４．５％であると好適である。
【００２９】
ＡｌもＳｉと同様に脱酸のために有効な元素である。前記した通り、従来の耐熱合金において、Ａｌはγ’相の析出のために不可欠な元素として多量に添加されていた。しかし、本発明は大気溶解によって製造できる合金を目的としているため、多量のＡｌを添加することはできない。もっとも、本発明の合金製造においても、脱酸は不可欠な工程であり、Ａｌの含有を全く許容しないとすると、製造が困難となる。そこで、０．１％以下の範囲での含有を許容した。Ａｌが０．１％以下であれば、他の多くの鉄合金で実施されているのと同様に、何ら問題もなく大気溶解が可能である。
【００３０】
次に、任意の元素について、含有範囲を限定した理由を説明する。
Ｎは、強力なオーステナイト形成元素である。オーステナイト基地中に固溶して、その高温強度を高め、鋳鋼の熱的な安定性に寄与する。また、Ｎは上記炭化物の凝集を押さえ、鋳鋼の脆化を防ぐのに有効な元素でもある。さらに、Ｎは結晶粒微細化に有効な元素であるところ、鍛造、圧延等による結晶粒微細化が困難な鋳物やその鋳物からなる部材の高温特性の向上に有効な元素でもある。
【００３１】
Ｎが少な過ぎると、これらの効果が十分に得られない。一方、Ｎが多過ぎると、Ｃｒ窒化物が粒界に析出して脆化を促進すると共にＣｒ炭化物の形成を妨げる。そこで、Ｎ量の下限は０．０３％さらには０．０５％が好ましい。また、その上限は０．４％さらには０．３％が好ましい。特に、Ｎ量が０．０５〜０．３％であると好適である。
【００３２】
Ｂ、ＣａおよびＭｇは、結晶粒界を強化し、高温強度を高めると共に延性の向上に有効な元素である。
少な過ぎると、これらの効果が十分に得られない。一方、多過ぎると、低融点化合物が生成されて却って延性を低下する。そこで、いずれの元素もその下限を０．０００５％とするのが好ましい。また、Ｂの上限は、０．０１％、ＣａおよびＭｇの上限は０．０２％とするのが好ましい。従って、Ｂ：０．０００５〜０．０１％、Ｃａ：０．０００５〜０．０２％、Ｍｇ：０．０００５〜０．０２％とするのが好ましい。これらの元素は、いずれか１種のみ含有しても、２種以上含有しても良い。
【００３３】
本発明の耐熱鋳鋼は、さらに、下記の元素が少量添加されたものでも良い。
Ｐｂ、Ｓ、Ｔｅ、Ｂｉ、Ｓｅは被削性を改善するために添加される元素である。本発明合金を用いて製造した耐熱部材は鋳型内に注湯し凝固させた後、そのまま使用されずに、部分的に機械加工が行われて最終製品となることが多い。従って、その加工内容を考慮して、被削性向上元素であるＰｂ、Ｓ、Ｔｅ、Ｂｉ、Ｓｅのうちの１種以上を適宜添加して被削性を改善させると、加工コストの低減を図ることができる。このような効果を得るために、Ｐｂ、Ｔｅ、Ｂｉ、Ｓｅは０．３％以下、Ｓは０．２％以下の範囲で添加することができる。但し、Ｓはクリープ強度、熱間加工性、冷間加工性に悪影響を及し得るので、その添加はできるだけ少量とするのが好ましい。
【００３４】
また、大気溶解を可能にするためには、γ’相の析出を目的とするＴｉの多量添加は困難であるが、０．５％以下の少量添加は可能である。Ｔｉを添加すると、その一部がＴｉＯ２となって存在する。ＴｉＯ２は親水性に富む化合物であり、水溶性切削油使用時に工具面への水溶性切削油の侵入を促進させて工具寿命を延長させる効果がある。しかしながら、０．５％を超えての含有は、ＴｉＣが増加してＮｂ、Ｗ等の炭化物が減少する原因となるため上限を０．５％とした。
Ｒ．Ｅ．Ｍ．は、本発明の耐熱鋳鋼の耐酸化性を向上させる効果があり少量添加することができる。但し、多量添加は靱延性を低下させるため上限を０．５％とした。
【００３５】
ＺｒはＣｒ炭化物の成長粗大化を抑制する。Ｈｆは粒界炭化物を生成するという理由からクリープ強度を高める効果がある。従って、これらの元素を少量添加することで、耐熱性を高めることができる。Ｚｒは０．５％以下、Ｈｆは０．２％以下の範囲で添加することができる。
本発明の耐熱鋳鋼の不可避不純物としては、酸素（Ｏ）がある。Ｏは、酸化物として鋳鋼中に存在しその熱間加工性を損なうので、上限を０．０３％以下とするのが好ましい。
【００３６】
（２）製造方法
本発明の鋳鋼製耐熱部材の製造方法は、溶湯製造工程、注湯工程および凝固工程からなる。
溶湯製造工程は、原料を溶解して（溶解工程）、所望組成の溶湯を調整する工程である。このとき、使用する原料は純金属または単体、合金、化合物等いずれでも良い。低コスト化を図る観点から安価なＦｅ合金を使用するのが好ましい。溶湯の溶解温度は組成により異なるものの、通常は、溶湯温度を１４５０〜１６００℃にすれば十分である。そして、この溶湯製造工程で十分に均一に溶解された溶湯を、注湯工程で砂型等の鋳型へ注湯し、凝固工程で冷却して所望形状をした鋳鋼製鋳物を得る。
【００３７】
本発明の製造方法では、前述したように、大気溶解可能な成分範囲に限定しているので、上記溶湯製造工程、注湯工程および凝固工程を大気中等の酸化性雰囲気で行うことができる。このため、溶湯の取扱い等が容易で、製造コストの低減を図り易い。もっとも、それらの工程の全部またはいずれかを非酸化性雰囲気で行っても良い。また、鋳造方法は、重力鋳造、加圧鋳造、吸引鋳造等のいずれの方法であっても良い。また、鋳型の形状、種類も問わないが、タービンホイール等のような薄肉複雑形状の鋳物等は、精密鋳造によると鋳造後の加工コスト等が削減されて好ましい。
【００３８】
また、上記凝固工程は、溶湯が注湯された鋳型を自然冷却しても強制冷却してもいずれでも良いが、冷却速度は、０．０５〜１℃／ｓｅｃが好ましい。単調な冷却速度である必要もなく、凝固工程の途中に後述の時効処理等を行う場合は、適宜、炉等を使用して冷却速度を調整しても良い。
本発明の鋳鋼製耐熱部材の製造方法では、必要に応じて、上記各工程に加えて、加工および／または熱処理を行うこともできる。
【００３９】
加工工程には、切削、研磨、ショットピーニング、ブラスト、鍛造等がある。
熱処理工程には、例えば、時効処理がある。この時効処理により、ミクロ組織の均質化を図り、前記炭化物をγマトリックス中に微細に析出、分散させて、鋳鋼製耐熱部材の高温強度、延性を強化することが可能となる。また、鋳造時に生じた内部応力等も解放される。このような時効処理工程は、例えば、５００〜８５０℃で１０分以上保持する工程であると好ましい。なお、この時効温度が低すぎると炭化物の析出が不十分となり易く、逆に高すぎると軟化してしまう。そこで、時効温度は、７００〜８００℃であればより好ましい。また、時効時間も短すぎると炭化物の析出が不十分となり、高温強度等の向上が少ない。一方、あまり長時間行っても、効果向上が望めず、不経済である。そこで、時効時間は６０〜３００分とすればより好ましい。この時効処理は、前述の凝固工程後に行っても良いし、その冷却過程中に組み込んでも良い。後者の場合、鋳鋼製耐熱部材の製造工程が簡素化されて、製造コストを一層低減し易い。
なお、熱処理工程は、上記時効処理に限らず、窒化処理等の表面処理を行うものでも良い。
【００４０】
（３）用途
本発明の鋳鋼製耐熱部材は、優れた耐熱性を備えるため、高温環境下での使用に適する。しかも、優れた耐食性（特に、耐酸化性）をも備えるため、高温排気ガス中や高温大気中等での使用が可能である。
【００４１】
具体的にいえば、例えば、５００℃以上の高温環境下に曝されるエンジン用部材等に好適である。さらにいえば、エキゾーストマニホールド、排気管、触媒関連部材、タービンハウジング、タービンホイールやそれらの周辺部材等の排気系部材に好適である。ここで、エンジンにはガソリンエンジンやディーゼルエンジン等の自動車エンジン、航空機用等のジェットエンジン等があり、いずれでも良い。また、本発明の鋳鋼製耐熱部材は、大幅な低コストでの生産が可能であるため、原価低減要求の厳しい量産品に最適である。
【００４２】
【実施例】
次に、実施例を挙げて、本発明をより具体的に説明する。
（供試材の製造方法）
原料として、  母合金となるＳＵＳ３０４（Ｆｅ−１８％Ｃｒ−８％Ｎｉ）、電解鉄（Ｆｅ）、電解クロム（Ｃｒ）、電解マンガン（Ｍｎ）、加炭鉄（Ｆｅ−４．６４％Ｃ）  、フェロニオブ（Ｆｅ−６８．４％Ｎｂ）、フェロモリブデン（Ｆｅ−６１．６％Ｍｏ）、フェロタングステン（Ｆｅ−７８．１２％Ｗ）および純シリコン（Ｓｉ）を用意した。また、Ｎを含有した供試材の原料には、前記ＳＵＳ３０４に替えて、ＳＵＨ３５（Ｆｅ−２１％Ｃｒ−４％Ｎｉ−９％Ｍｎ−０．４％Ｎ）を用意し、母合金として使用した。なお、各組成の単位は質量％である。また、各原料は普通に市販されているものである。
これらの各原料を用いて、所望の組成となるように配合計算を行い、各供試材毎に総量で約２ｋｇを秤量した。そして、表１、表２および表３に示す組成の試料Ｎｏ．１〜３５および試料Ｎｏ．Ｃ１〜Ｃ８の鋳鋼を鋳造した。
【００４３】
原料の溶解は、アルミナ坩堝を使用し、高周波溶解炉にて大気中で行った（溶湯製造工程）。得られた溶湯を１５５０℃に保持して、室温のジルコン製シェル鋳型に注湯し（注湯工程）、大気中で室温まで自然冷却させて凝固させた（凝固工程）。
また、試料Ｎｏ．１０〜１８、試料Ｎｏ．３３〜３５、試料Ｎｏ．Ｃ３、Ｃ４およびＣ８には、別途、大気雰囲気中で７５０℃ｘ４時間の時効処理を施した（時効処理工程）。
【００４４】
（供試材の測定）
得られた各供試材について、高温引張強度（０．２％耐力）およびクリープ強度を測定した。
高温引張強度は、平行部φ５ｍｍｘ２５ｍｍをもつように製作した引張試験片を、大気雰囲気で７００℃に加熱して引張試験を行い、その引張強さ（０．２％耐力）を求めたものである。各供試材の７００℃での０．２％耐力を表１、表２および表３に併せて示した。
【００４５】
クリープ強度はクリープラプチャー試験により測定した。すなわち、クリープラプチャー試験は、平行部φ５ｍｍｘ２５ｍｍをもつ同様の引張試験片に、７００℃の大気雰囲気中で種々の引張応力を印可して１００時間保持し、破断の有無を調べるものである。このクリープラプチャー試験により得られたクリープ破断応力とラーソンミラー指数の関係から、１００時間後に破断する応力値を求めた。この応力値を各供試材毎に表１、表２および表３に併せて示した。なお、ラーソンミラー指数Ｐは、Ｐ＝（Ｔ＋２７３）ｘ（２０＋ｌｏｇｔ）から求めたものである。ここで、Ｔは温度（℃）、ｔは破断までの時間（破断時間：ｈｒ）である。
【００４６】
（供試材の評価）
▲１▼Ｐの影響
供試材の試料Ｎｏ．１〜３と試料Ｎｏ．Ｃ１、Ｃ２とを比較すると、Ｐを０．０３％以上含有させることにより、高温引張強度およびクリープ強度の両方が共に大きく向上することが解った。具体的には、Ｐをほとんど含有しない試料Ｎｏ．Ｃ１、Ｃ２では、高温引張強度が２８０ＭＰａ以下、クリープ強度が２０５ＭＰａ以下であるのに対して、本発明の範囲のＰを含有した試料Ｎｏ．１〜３では、高温引張強度が３５５ＭＰａ以上、クリープ強度が２７０ＭＰａ以上ともなっている。
【００４７】
この傾向は時効処理を施した場合でも同様である。すなわち、Ｐをほとんど含有しない試料Ｎｏ．Ｃ３、Ｃ４では、高温引張強度が３１５ＭＰａ以下、クリープ強度が２２０ＭＰａ以下であるのに対して、本発明の範囲のＰを含有した試料Ｎｏ．１４、１５、２３では、高温引張強度が４２５ＭＰａ以上、クリープ強度が３６５ＭＰａ以上にもなっている。
【００４８】
▲２▼Ｎ、Ｂ、ＣａおよびＭｇの影響
試料Ｎｏ．４〜１３を比較すれば明らかなように、本発明でいう範囲のＮ等を含有することにより、高温引張強度およびクリープ強度が一層向上することが明らかとなった。また、試料Ｎｏ．１６〜２２と試料Ｎｏ．２４〜２６とを比較すれば明らかなように、この傾向は、時効処理を施した場合でも同様である。そしていずれの場合も、それらの元素を本発明の範囲内で複数含有させる方が高温引張強度やクリープ強度がより向上する傾向にある。
【００４９】
▲３▼熱処理の影響
既に述べたように、熱処理（時効処理）を施すことで、高温引張強度やクリープ強度が著しく向上する。これは、試料Ｎｏ．１〜１３と試料Ｎｏ．１４〜２６とを比較すれば明らかである。
【００５０】
但し、このような熱処理による高温特性の向上が図れるのは、本発明の耐熱鋳鋼のように、少なくとも強化相となる炭化物を微細にかつ多量に析出させ得る組成を備えているからである。このことは、試料Ｎｏ．Ｃ３、Ｃ４、Ｃ６およびＣ８を観れば明らかである。これらの試料では、Ｐが実質的に含有されていないかその含有量が非常に少ないため、いくら時効処理を施しても、高温引張強度やクリープ強度の向上幅はわずかなものとなっていた。具体的には、高温引張強度は高々３２０ＭＰａ、クリープ強度も高々２３０ＭＰａに過ぎなかった。
【００５１】
▲４▼他元素の影響
試料Ｎｏ．２７〜３５は被削性向上元素等を添加した場合の実施例である。これらの実施例から、それらの元素の添加によって、高温強度等に悪影響を及すことなく、被削性等が改善されることが確認された。
【００５２】
（その他）
以上のように、本発明の耐熱鋳鋼は、オーステナイト系耐熱鋳鋼でありながら、従来を凌駕する優れた耐熱性を発揮することが解った。従って、この耐熱鋳鋼からなる鋳鋼製耐熱部材も当然に優れた耐熱性を発揮することが解る。その好適な一例として、自動車用過給器のタービンホイール（鋳鋼製耐熱部材）を挙げることができる。特に、排気温度が比較的低く、高々７００℃前後のディーゼルエンジン用のタービンホイールに本発明の耐熱鋳鋼は好適である。
【００５３】
【表１】
2004269979.tif 000002
【００５４】
【表２】
2004269979.tif 000003
【００５５】
【表３】
2004269979.tif 000004